(57)【要約】【課題】孔密度や孔径、孔径分布の制御が容易で、簡易な、ナノポーラス表面を有する細胞培養足場材の製造方法を提供すること。【解決手段】基材を用意し、該基材上に母材中に複数のナノ粒子が分散した材料からなる層を形成し、該母材中に複数のナノ粒子が分散した材料からなる層からナノ粒子を選択的に除去することを含む、細胞培養足場材の製造方法。【特許請求の範囲】
【請求項１】
基材を用意し、
該基材上に、母材中に複数のナノ粒子が分散した材料からなる層を形成し、
該層からナノ粒子を選択的に除去する、
ことを含む、細胞培養足場材の製造方法。
【請求項２】
前記ナノ粒子を選択的に除去することが、前記母材中に複数のナノ粒子が分散した材料からなる層を、ナノ粒子を溶解するが母材を溶解しない液に浸漬することによって行われる、請求の範囲第１項に記載の細胞培養足場材の製造方法。
【請求項３】
前記ナノ粒子を溶解するが母材を溶解しない液が、アルカリ溶液又は酸溶液である、請求の範囲第２項に記載の細胞培養足場材の製造方法。
【請求項４】
前記ナノ粒子が、金属粒子である、請求の範囲第１項に記載の細胞培養足場材の製造方法。
【請求項５】
前記ナノ粒子が、Ａｇ粒子である、請求の範囲第１項に記載の細胞培養足場材の製造方法。
【請求項６】
前記母材が、生体分解性材料を含む、請求の範囲第１項に記載の細胞培養足場材の製造方法。
【請求項７】
前記母材中に複数のナノ粒子が分散した材料からなる層を形成することが、
母材を構成する材料を含む、ナノ粒子分散液を用意することと、
該ナノ粒子分散液を前記基材上に塗布することと、
を含む、請求の範囲第１項に記載の細胞培養足場材の製造方法。
【請求項８】
前記母材中に複数のナノ粒子が分散した材料からなる層を形成することが、
母材を構成する材料からなる粒子とナノ粒子を構成する材料からなる粒子を混合して、固体混合物を得ることと、
該固体混合物を前記基材上に塗布することと、
を含む、請求の範囲第１項に記載の細胞培養足場材の製造方法。
【請求項９】
前記混合が、ボールミルを用いて行われる、請求の範囲第８項に記載の細胞培養足場材の製造方法。
【請求項１０】
前記基材が立体形状をしている、請求の範囲第１項に記載の細胞培養足場材の製造方法。
【請求項１１】
基材を用意し、
該基材上に、母材中に複数のナノ粒子が分散した材料からなる層を形成し、
該層からナノ粒子を選択的に除去する、
ことにより製造される、細胞培養足場材。
【発明の詳細な説明】
【技術分野】
【０００１】
この出願は、ナノポーラス表面、すなわち、ナノオーダー（具体的には孔径１０００ｎｍ以下）の凹部を有する表面、を有する細胞培養足場の製造方法に関する。
【背景技術】
【０００２】
農業や再生医療等の分野において、研究用、医療用のための細胞培養足場材（細胞を培養する際の足場となる材料）としてナノポーラス表面を有する製品を活用することが提案されている（特許文献１、２参照）。【０００３】
ナノポーラス表面を有する製品の製造方法としては、電子線露光、Ｘ線露光を利用した微細パターン加工技術が考えられる。また、自然に形成される構造を利用する方法として、アルミニウムを酸性電解液中で陽極酸化したときに形成されるナノポーラスなアルミナ陽極酸化膜を利用する方法がよく知られている（特許文献３参照）。【０００４】
【特許文献１】特開２００１−１５７５７４号公報
【特許文献２】特許第４１５９１０３号公報
【特許文献３】特開平１１−２０００９０号公報号公報
【発明の開示】
【発明が解決しようとする課題】
【０００５】
しかし、微細パターン加工技術は、電子線露光装置、Ｘ線露光装置等の露光装置を用いた複雑な処理が必要となる。特許文献２においてナノポーラス表面を形成するための採用されているナノインプリント技術は、ナノオーダーの凹凸構造を有する金型を加工対象物に転写させるというものであり、転写工程における金型の移動等、緻密な条件管理が必要とされる。また、金型作成のコストが高く、大面積化が困難である。特に、細胞培養足場材としては、平面状のものだけでなく、生体器官や組織を模倣した立体形状のもの等も求められるところ、そのような複雑な立体形状を有する製品に対して微細パターン加工やナノインプリントを施すことは難しい。
また、効率よく培養を行うためには、細胞足場材の表面の微細凹部の密度（空孔率）、孔径、孔径分布等を培養する細胞の種類等に応じ適切は範囲に設定することが望まれるが、特許文献１に開示されている方法や、アルミナ陽極酸化膜を利用する方法においては、凹部の密度や孔径、孔径分布の制御が難しい。
そのため、簡易で、凹部の密度や孔径、孔径分布を所望の範囲に制御することができるナノポーラス表面を有する細胞培養足場材の製造方法が求められている。
【課題を解決するための手段】
【０００６】
本発明者は、ナノポーラス表面を形成する方法について鋭意研究した結果、母材中にナノ粒子を分散させた材料を用意し、これからナノ粒子を選択的に除去すれば、材料の表面にその除去跡としてナノオーダーの凹部が形成されることを見出した。そして、この知見を細胞足場材の製造に対して適用することにより、本実施態様を完成させた。
【発明を実施するための最良の形態】
【０００７】
以下に本実施態様について説明するが、本発明はこれらに限定されるものではない。
本実施態様においては、基材上に母材中に複数のナノ粒子が分散した材料からなる層を形成し、これからナノ粒子を選択的に除去することにより、その表面をナノポーラス表面とする。ナノ粒子を選択的に除去する方法に限定はなく、例えば、母材中に複数のナノ粒子が分散した材料からなる層を、ナノ粒子を溶解するが母材を溶解しない液に浸漬し、ナノ粒子のみを選択的に溶出させることによりナノ粒子を選択的に除去することができる。また、ナノ粒子は燃焼するが母材は燃焼しない温度で焼成することによりナノ粒子を選択的に除去してもよい。【０００８】
母材を構成する材料に限定はなく培養する細胞の種類や使用環境等に応じて適宜選択することができ、例えば、熱可塑性樹脂、硬化性樹脂、エラストマー、セルロース等を挙げることができる。
熱可塑性樹脂の具体例としては、ポリエステル；ポリオレフィン；ポリアミド；ポリカーボネート；ポリイミド；ポリスチレン又はスチレン系共重合体；ポリテトラフルオロエチレン（ＰＴＦＥ）、テトラフルオロエチレン・パーフルオロアルコキシエチレン共重合体（ＰＦＡ）、テトラフルオロエチレン・ヘキサフルオロプロピレン共重合体（ＦＥＰ）、テトラフルオロエチレン・エチレン共重合体（ＥＴＦＥ）、ポリクロロトリフルオロエチレン（ＰＣＴＥＦ）、クロロトリフルオロエチレン・エチレン共重合体（ＥＣＴＥＦ）、ポリフッ化ビニリデン、ポリフッ化ビニル等のフッ素樹脂（分子内にフッ素を含む単量体を重合させることにより得られた重合体）等が挙げられる。硬化化性樹脂の具体例としては、エポキシ樹脂、フェノール樹脂、アクリル樹脂、ウレタン樹脂等が挙げられる。エラストマーの具体例としては、天然ゴム、スチレン−ブタジエン共重合体及びその水添物等が挙げられる。
また、細胞培養足場材が生体内に埋め込んで使用される場合、母材を構成する材料として、生体分解性材料、すなわち、生体内に吸収可能な材料又は生体内で分解可能な材料、を用いることができる。生分解性材料の具体例としては、上記と一部重複するが、ポリ乳酸、ポリカプロラクトン、ポリグリコール酸、ポリブチレンカーボネート、ゼラチン、キチン、コラーゲン、キトサン、ケラチン、アパタイト、ポリアミノ酸、ヒアルロン酸、多糖類等が挙げられる。
さらに、石英、酸化アルミニウム等の酸化物；窒化物；ガラス；その他各種セラミックス；Ａｕ、Ｐｔ、Ｓｉ等の金属を用いることもできる。【０００９】
ナノ粒子を構成する材料に限定はなく、母材を構成する材料との兼ね合いで適宜選択することができる。
例えば、ナノ粒子の選択的除去を、ナノ粒子を溶解するが母材を溶解しない液に浸漬することにより行う場合、ナノ粒子を溶解するが母材を溶解しない液を入手することができる限り、いかなる材料も採用することができる。
例えば、母材として熱可塑性樹脂、硬化性樹脂、エラストマー、セラミックス、Ａｕ、Ｐｔ等の金属等を用いる場合には、ナノ粒子としてＡｇ、Ｃｕ、Ｆｅ、Ｎｉ、Ｃｒ、Ｚｎ粒子等の金属粒子を用いることができる。また、母材としてセラミックス、金属等を用いる場合には、ナノ粒子として、有機溶剤に溶解する高分子材料からなる粒子を用いることができる。【００１０】
ナノ粒子の粒径、粒径分布に限定はない。ナノ粒子の溶出跡である凹部の孔径は、ナノ粒子の粒径とほぼ等しいから、ナノ粒子の粒径、粒径分布を調整するによって、ナノポーラス表面の孔径、孔径分布を制御することができる。培養する細胞の種類等に応じて、例えば、１０００ｎｍ〜１００ｎｍとしてもよいし、１００ｎｍ〜１０ｎｍとしてもよいし、１０ｎｍ〜１ｎｍとしてもよい。
なお、本明細書において、粒径とは、粒子を透過電子顕微鏡（ＴＥＭ）等で二次元観察したときの二軸平均径、すなわち、短径と長径の平均値をいう。ここで、短径、長径とは、それぞれ、粒子に外接する面積が最小となる外接長方形の短辺、長辺である。そして、平均粒径とは、粒子を二次元観察した際に同一視野内にあるランダムに選択した１００個の粒子の粒径の平均をいう。また、本明細書において、孔径とは、ＪＩＳ  Ｒ１６５５に準じて水銀圧入法によって測定した気孔径をいう。【００１１】
また、ナノ粒子の形状についても同様に限定はなく、培養する細胞の種類や使用環境等に応じて、ナノポーラス表面の凹部の形として所望する形を有するナノ粒子を用いることができる。ナノ粒子は、いかなる方法で製造されたものであってもよい。【００１２】
母材中のナノ粒子の含有量に限定はなく、所望する凹部の密度に応じて適宜決定すればよい。ナノ粒子が浸漬液中に溶出するためには、少なくともその一部が母材から露出している必要がある。このような観点から、ナノ粒子は、所望する凹部の密度にもよるが、ナノ粒子と母材を構成する材料の総体積に対して、３０体積％以上としてもよく、５０体積％以上としてもよく、７０体積％以上としてもよく、９０体積％以上としてもよい。【００１３】
基材の形状、材質に限定はなく、用途に応じて適切なものを選択することができる。
例えば、基材の形状については、平面状であってもよいし、立体形状であってもよい。具体的には、臓器や血管などの生体の器官や組織等を模倣した複雑な立体的な形状を有する基材を用いることもできる。また、シャーレやマルチウェルプレート等の細胞培養容器の形状をした基材を用いることもできる。
また、基材の材質については、剛性を有するものだけでなく、布、不織紙等の柔軟性を有するものを用いることができる。具体的には、母材の材料として挙げたものを使用できる。特に、細胞培養足場材が生体内に埋め込んで使用される場合、生体分解性材料を用いることもできる。【００１４】
基材上に、母材中に複数のナノ粒子が分散した材料からなる層を形成する方法に限定はなく、いかなる方法も採用できる。例えば、真空蒸着、イオンプレーティング等の金属（共）蒸着等を利用してもよい。【００１５】
一つの実施態様によれば、母材を構成する材料を含むナノ粒子分散液を用意し、これを基材の上に塗布することによって、母材中にナノ粒子が分散した材料からなる層を形成することができる。
母材を構成する材料を含むナノ粒子分散液において、母材を構成する材料は、ナノ粒子分散液に溶解していても分散していてよい。母材を構成する材料を含むナノ粒子分散液の具体例としては、母材を構成する材料を溶解させた溶液にナノ粒子を分散させた液や、母材を構成する材料からなる粒子とナノ粒子の両方を分散媒に分散させた液等が挙げられる。例えば、水や、アルコール類、ケトン系溶剤、エステル系溶剤、炭化水素系溶剤、ハロゲン系炭化水素系溶剤等の有機溶剤に母材を構成する材料を溶解させ、この溶液にナノ粒子を分散させてナノ粒子分散液を調製してもよいし、或いは、母材を構成する材料からなる粒子を水等の分散媒に分散させ、この分散液にナノ粒子を分散させる又はその逆の順序で分散液を調製してもよい。【００１６】
後の工程におけるナノ粒子の溶出を妨げないような表面修飾を施して、ナノ粒子の分散液中での分散性を改良してもよい。このような表面修飾を施したナノ粒子としては、例えば、表面をタンパク質又はペプチドや低分子量ビニルプロリドンで被覆したナノ粒子が挙げられる。
ナノ粒子の表面にタンパク質又はペプチドを固定する表面修飾は、特開２００７−２１７３３１号公報に開示された方法に準じて行うことができる。具体的には、ナノ粒子を界面活性剤を用いて水に分散させ、この分散液にタンパク質又はペプチドを添加してｐＨ５．０以上で超音波を照射することにより、ナノ粒子の表面の界面活性剤がタンパク質又はペプチドに置換し、その結果、表面にタンパク質又はペプチドを固定したナノ粒子の水分散液が得られる。例えば、このようにして得られたナノ粒子水分散液に、さらに、母材を構成する材料からなる粒子を分散させて、母材を構成する材料を含むナノ粒子分散液とすることができる。
また、ナノ粒子を低分子量ビニルプロリドンで被覆する表面修飾は、特開２００８−１２１０４３号開示された方法に準じて行うことができる。具体的には、ナノ金属粒子を低分子量ビニルプロリドンの存在下で調製することにより、低分子ビニルピロリドンで被覆されたナノ金属粒子を得る。このようにして得た低分子ビニルピロリドンで被覆されたナノ金属粒子を、例えば１，２エタンジオール等の有機溶媒に分散させる。このようにして得られたナノ粒子分散液に、さらに、母材を構成する材料を溶解するか、母材を構成する材料からなる粒子を分散させて、母材を構成する材料を含むナノ粒子分散液とすることができる。【００１７】
ナノ粒子分散液を基材上に塗布する方法に限定はなく、例えば、噴霧、スピンコーティング、ディップコーティング等の従来公知の塗布方法を採用することができる。
塗布後、乾燥等により塗布層から分散媒溶媒を除去して、母材中に複数のナノ粒子が分散した材料からなる層が形成される。必要に応じて、塗布層を加熱し、母材を構成する材料を焼結或いは溶融させて強固な連続相に変化させてもよい。母材を構成する材料が高分子材料である場合には、そのガラス転移温度以上の温度で加熱することができる。【００１８】
別の実施態様によれば、いわゆる、メカニカルアロイングを利用することもできる。メカニカルアロイングとは、二種類以上の固体に大きなエネルギーを付加しながら混合することにより、固体どうしの積層、折りたたみ、圧延を繰り返し起こし、微細に混合していく固体混合方法である。理論的には、原子レベルの混合も可能である。メカニカルアロイングによれば、比較的容易にナノ粒子を母材中に均一分散させることができる。
メカニカルアロイングは、一般に、金属どうしの混合の際に用いられる方法であるが、折りたたみと圧延を行うことが可能な材料どうしであれば、例えば、高分子材料同士や高分子材料と金属等の混合に対しても応用することができることを本発明者は見出した。【００１９】
具体的には、母材を構成する材料からなる粒子（粉末）とナノ粒子を構成する材料からなる粒子（粉末）を用意し、大きなエネルギーを付加しながらこれらを混合する。
そして、メカニカルアロイングにより得られた固体混合物をそのまま基材上に溶融塗布したり、固体混合物を適当な溶媒に分散させ、その分散液を基材上に塗布することにより、母材中に複数のナノ粒子が分散した材料からなる層を基材上に形成する。分散液の塗布方法としては前述の方法を採用することができる。また、塗布後、必要に応じて、塗布層を加熱し、母材を構成する材料を焼結或いは溶融させて強固な連続相に変化させてもよい。【００２０】
メカニカルアロイングによれば、混合の過程で固体材料が折りたたまれて分割されていくため、初めからナノオーダーの粒子を用意しなくても母材中にナノ粒子が分散した材料を形成することができる。したがって、メカニカルアロイングを行う際に用意するナノ粒子を構成する材料からなる粒子（粉末）の粒径は、ナノオーダーである必要はなく、例えば、１〜１０００μｍであってもよいし、１〜１００μｍであってもよい。母材を構成する材料からなる粒子（粉末）の粒径についても限定はなく、ナノ粒子を構成する材料からなる粒子（粉末）の粒径と同程度であっても、ナノ粒子を構成する材料からなる粒子（粉末）より大きくてもよい。【００２１】
メカニカルアロイングは、金属どうしの混合について従来公知の手法、装置と同じものを用いて行うことができる。例えば、ローリングボールミル、振動ミル、遊星ボールミル等のボールミルを用いた混合により実施することができる。この場合、ボールの衝突エネルギーにより、二種類以上の固体粒子は、折りたたまれ、圧延される。【００２２】
以上のようにして形成したナノ粒子母材中にナノ粒子が分散した材料からなる層から、ナノ粒子を選択的に除去する。
ナノ粒子を選択的に除去する方法として、ナノ粒子を溶解するが母材を溶解しない液に浸漬しナノ粒子を液中に溶出させる方法を採用する場合、ナノ粒子を溶解するが母材を溶解しない液に限定はなく、ナノ粒子と母材を構成する材料との組合せに応じ、適切なものを選択することができる。例えば、塩酸、硝酸、硫酸等の酸溶液；水酸化ナトリウム水溶液、水酸化カリウム水溶液等のアルカリ溶液；有機溶剤等を用いることができる
浸漬時間に限定はなく、ナノ粒子が溶出するのに十分な時間浸漬すればよい。浸漬中に、試料に超音波を照射する等の溶出を促進させるための補助処理を行うこともできる。
溶出後、必要により水洗などをした後、乾燥させることにより、ナノポーラス表面を有する細胞培養足場材が得られる。
【産業上の利用可能性】
【００２３】
ナノポーラス表面を持つ細胞培養足場材は、研究、診断、医療等の目的のために、細胞培養又は組織再生のための足場として、生体内、生体外で使用できる。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
基材を用意し、
該基材上に、母材中に複数のナノ粒子が分散した材料からなる層を形成し、
該層からナノ粒子を選択的に除去する、
ことを含む、細胞培養足場材の製造方法であって、
前記母材中に複数のナノ粒子が分散した材料からなる層を形成することが、
母材を構成する材料からなる粒子とナノ粒子を構成する材料からなる粒子を混合して、固体混合物を得ることと、該固体混合物を前記基材上に塗布することとを含む、細胞培養足場材の製造方法。
【請求項２】
前記ナノ粒子を選択的に除去することが、前記母材中に複数のナノ粒子が分散した材料からなる層を、ナノ粒子を溶解するが母材を溶解しない液に浸漬することによって行われる、請求の範囲第１項に記載の細胞培養足場材の製造方法。
【請求項３】
前記ナノ粒子を溶解するが母材を溶解しない液が、アルカリ溶液又は酸溶液である、請求の範囲第２項に記載の細胞培養足場材の製造方法。
【請求項４】
前記ナノ粒子が、金属粒子である、請求の範囲第１項に記載の細胞培養足場材の製造方法。
【請求項５】
前記ナノ粒子が、Ａｇ粒子である、請求の範囲第１項に記載の細胞培養足場材の製造方法。
【請求項６】
前記母材が、生体分解性材料を含む、請求の範囲第１項に記載の細胞培養足場材の製造方法。
【請求項７】
前記母材中に複数のナノ粒子が分散した材料からなる層を形成することが、
母材を構成する材料を含む、ナノ粒子分散液を用意することと、
該ナノ粒子分散液を前記基材上に塗布することと、
を含む、請求の範囲第１項に記載の細胞培養足場材の製造方法。
【請求項８】
前記混合が、ボールミルを用いて行われる、請求の範囲第１項に記載の細胞培養足場材の製造方法。
【請求項９】
前記基材が立体形状をしている、請求の範囲第１項に記載の細胞培養足場材の製造方法。
【請求項１０】
基材を用意し、
該基材上に、母材中に複数のナノ粒子が分散した材料からなる層を形成し、
該層からナノ粒子を選択的に除去する、
ことにより製造される、細胞培養足場材であって、
前記母材中に複数のナノ粒子が分散した材料からなる層を形成することが、
母材を構成する材料からなる粒子とナノ粒子を構成する材料からなる粒子を混合して、固体混合物を得ることと、該固体混合物を前記基材上に塗布することと、を含む、細胞培養足場材。
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
基材を用意し、
該基材上に、母材中に複数のナノ粒子が分散した材料からなる層を形成し、
該層からナノ粒子を選択的に除去する、
ことを含む、細胞培養足場材の製造方法であって、
前記母材中に複数のナノ粒子が分散した材料からなる層を形成することが、
母材を構成する材料からなる粒子とナノ粒子を構成する材料からなる粒子をメカニカルアロイングにより混合して、固体混合物を得ることと、該固体混合物を前記基材上に塗布することとを含む、細胞培養足場材の製造方法。
【請求項２】
前記ナノ粒子を選択的に除去することが、前記母材中に複数のナノ粒子が分散した材料からなる層を、ナノ粒子を溶解するが母材を溶解しない液に浸漬することによって行われる、請求の範囲第１項に記載の細胞培養足場材の製造方法。
【請求項３】
前記ナノ粒子を溶解するが母材を溶解しない液が、アルカリ溶液又は酸溶液である、請求の範囲第２項に記載の細胞培養足場材の製造方法。
【請求項４】
前記ナノ粒子が、金属粒子である、請求の範囲第１項に記載の細胞培養足場材の製造方法。
【請求項５】
前記ナノ粒子が、Ａｇ粒子である、請求の範囲第１項に記載の細胞培養足場材の製造方法。
【請求項６】
前記母材が、生体分解性材料を含む、請求の範囲第１項に記載の細胞培養足場材の製造方法。
【請求項７】
前記母材中に複数のナノ粒子が分散した材料からなる層を形成することが、
母材を構成する材料を含む、ナノ粒子分散液を用意することと、
該ナノ粒子分散液を前記基材上に塗布することと、
を含む、請求の範囲第１項に記載の細胞培養足場材の製造方法。
【請求項８】
前記混合が、ボールミルを用いて行われる、請求の範囲第１項に記載の細胞培養足場材
の製造方法。
【請求項９】
前記基材が立体形状をしている、請求の範囲第１項に記載の細胞培養足場材の製造方法
。
【請求項１０】
基材を用意し、
該基材上に、母材中に複数のナノ粒子が分散した材料からなる層を形成し、
該層からナノ粒子を選択的に除去する、
ことにより製造される、細胞培養足場材であって、
前記母材中に複数のナノ粒子が分散した材料からなる層を形成することが、
母材を構成する材料からなる粒子とナノ粒子を構成する材料からなる粒子をメカニカルアロイングにより混合して、固体混合物を得ることと、該固体混合物を前記基材上に塗布することと、を含む、細胞培養足場材。
【国際調査報告】
2010084613.tif 000002
2010084613.tif 000003
2010084613.tif 000004
2010084613.tif 000005